(57)【特許請求の範囲】
【請求項１】
（Ａ）１分子中に２個以上の脂肪族不飽和一価炭化水素基を含有する直鎖状のジオルガノポリシロキサン、
（Ｂ）１分子中に２個以上のケイ素原子結合水素原子（ＳｉＨ基）を含有するオルガノハイドロジェンポリシロキサン、
（Ｃ）付加反応用触媒、及び
（Ｄ）Ｒ13ＳｉＯ1/2（式中、Ｒ1は独立に、非置換又は置換の一価炭化水素基である。）で表されるシロキサン単位及び式：ＳｉＯ4/2で表されるシロキサン単位を含有する、三次元網状構造のオルガノポリシロキサンレジン
を含有する付加反応硬化型シリコーンゴム組成物の硬化物からなり、硬化物中の無官能低分子シロキサンＤ3〜Ｄ20の含有量の合計が２００ｐｐｍ以下であることを特徴とするマイクロコンタクトプリント用版材。
【請求項２】
（Ａ）１分子中に２個以上の脂肪族不飽和一価炭化水素基を含有する直鎖状のジオルガノポリシロキサンであって、無官能低分子シロキサンＤ3〜Ｄ20の含有量の合計が１，０００ｐｐｍ以下であるジオルガノポリシロキサン、
（Ｂ）１分子中に２個以上のケイ素原子結合水素原子（ＳｉＨ基）を含有するオルガノハイドロジェンポリシロキサン、
（Ｃ）付加反応用触媒、及び
（Ｄ）Ｒ13ＳｉＯ1/2（式中、Ｒ1は独立に、非置換又は置換の一価炭化水素基である。）で表されるシロキサン単位及び式：ＳｉＯ4/2で表されるシロキサン単位を含有する、三次元網状構造のオルガノポリシロキサンレジンであって、無官能低分子シロキサンＤ3〜Ｄ20の含有量の合計が１，０００ｐｐｍ以下であるオルガノポリシロキサンレジン、
を混練して得られたシリコーンゴム組成物を、微細パターンが形成されたマスターに供給し、これを硬化させ、脱型することを特徴とする、上記微細パターンを反転して写し取った、上記シリコーンゴム組成物の硬化物からなり、硬化物中の無官能低分子シロキサンＤ3〜Ｄ20の含有量の合計が２００ｐｐｍ以下であるマイクロコンタクトプリント用版材の製造方法。
【発明の詳細な説明】
【技術分野】
【０００１】
本発明は、マイクロコンタクトプリント用のシリコーンゴム版材料に関し、更に詳しくは、ゴム状に硬化して、導電インクや半導体インク等を転写して微細パターンを形成する、マイクロコンタクトプリント用のシリコーンゴム版材料において、硬化物中の無官能低分子シロキサン量が極めて少ないマイクロコンタクトプリント用版材に関する。
【０００２】
なお、本発明において、版材とは、シリコーンゴム組成物を、微細パターンを形成したマスター上に未硬化状態で流動させ、硬化させて、脱型し、微細パターンを反転したシリコーンゴム材料をいう。
【背景技術】
【０００３】
従来、シリコーンゴムは、その優れた耐熱性、耐寒性、電気特性等を活かして、いろいろな分野で広く利用されている。特に、流動性がよく、微細パターンを有したマスターからの寸法再現性のよい反転も可能であることから、マイクロコンタクトプリント用の版材料としても注目を集めるようになってきた。特に寸法再現性、作業性の点で、付加反応硬化型の液状シリコーンゴム組成物が多用されるようになってきた。
【０００４】
これらのシリコーンゴム組成物は一般的には高重合度のオルガノポリシロキサンと補強性レジンとを含有する組成物の形で供給される。この組成物は、万能混合機、ニーダー等の混合装置を用いて原料ポリマーに補強性レジンや各種分散剤を混合することにより調製されている。オルガノポリシロキサンや補強性レジンは電気絶縁材料であり、それを配合して得られるシリコーンゴム組成物及びその硬化物であるシリコーンゴムに不可避的に含まれている無官能低分子シロキサン成分が被転写材（ガラス基板やプラスチック基板等）に移行し、シロキサン汚染によるインク材の導電性の低下やバラツキ等を発生させるきらいがあった。
【０００５】
なお、本発明に関連する先行文献は下記の通りである。
【非特許文献１】Ｌａｎｇｍｕｉｒ  １９，  ６１０４〜６１０９（２００３）
【非特許文献２】Ｌａｎｇｍｕｉｒ  １９，  ５４７５〜５４８３（２００３）
【発明の開示】
【発明が解決しようとする課題】
【０００６】
本発明の目的は、このような無官能低分子シロキサンによる被転写材料（ガラス基板やプラスチック基板等）の汚染や、インク材の導電性の低下、バラツキを抑制したマイクロコンタクトプリント用版材を提供するものである。
【課題を解決するための手段】
【０００７】
本発明者は、上記目的を達成するため鋭意検討を行った結果、付加反応硬化型シリコーンゴム組成物の硬化物中の無官能低分子シロキサンＤ3〜Ｄ20の含有量の合計が２００ｐｐｍ以下である硬化性組成物を硬化させてなるシリコーンゴムにより、上記課題を解決することができることを見出し、本発明を完成するに至った。
【０００８】
即ち、本発明は下記マイクロコンタクトプリント用版材及びマイクロコンタクトプリント用版材の製造方法を提供する。
［１］．（Ａ）１分子中に２個以上の脂肪族不飽和一価炭化水素基を含有する直鎖状のジオルガノポリシロキサン、
（Ｂ）１分子中に２個以上のケイ素原子結合水素原子（ＳｉＨ基）を含有するオルガノハイドロジェンポリシロキサン、
（Ｃ）付加反応用触媒、及び
（Ｄ）Ｒ13ＳｉＯ1/2（式中、Ｒ1は独立に、非置換又は置換の一価炭化水素基である。）で表されるシロキサン単位及び式：ＳｉＯ4/2で表されるシロキサン単位を含有する、三次元網状構造のオルガノポリシロキサンレジン
を含有する付加反応硬化型シリコーンゴム組成物の硬化物からなり、硬化物中の無官能低分子シロキサンＤ3〜Ｄ20の含有量の合計が２００ｐｐｍ以下であることを特徴とするマイクロコンタクトプリント用版材。
［２］．（Ａ）１分子中に２個以上の脂肪族不飽和一価炭化水素基を含有する直鎖状のジオルガノポリシロキサンであって、無官能低分子シロキサンＤ3〜Ｄ20の含有量の合計が１，０００ｐｐｍ以下であるジオルガノポリシロキサン、
（Ｂ）１分子中に２個以上のケイ素原子結合水素原子（ＳｉＨ基）を含有するオルガノハイドロジェンポリシロキサン、
（Ｃ）付加反応用触媒、及び
（Ｄ）Ｒ13ＳｉＯ1/2（式中、Ｒ1は独立に、非置換又は置換の一価炭化水素基である。）で表されるシロキサン単位及び式：ＳｉＯ4/2で表されるシロキサン単位を含有する、三次元網状構造のオルガノポリシロキサンレジンであって、無官能低分子シロキサンＤ3〜Ｄ20の含有量の合計が１，０００ｐｐｍ以下であるオルガノポリシロキサンレジン、
を混練して得られたシリコーンゴム組成物を、微細パターンが形成されたマスターに供給し、これを硬化させ、脱型することを特徴とする、上記微細パターンを反転して写し取った、上記シリコーンゴム組成物の硬化物からなり、硬化物中の無官能低分子シロキサンＤ3〜Ｄ20の含有量の合計が２００ｐｐｍ以下であるマイクロコンタクトプリント用版材の製造方法。
【発明の効果】
【０００９】
本発明のマイクロコンタクトプリント用版材は、無官能低分子シロキサンＤ3〜Ｄ20の含有量の合計が２００ｐｐｍ以下であり、被転写材料（ガラス基板やプラスチック基板等）の汚染を抑制でき、シロキサン汚染によるインク材の導電性の低下やバラツキを抑制することができる。
【発明を実施するための最良の形態】
【００１０】
本発明のマイクロコンタクトプリント用版材は、付加反応硬化型シリコーンゴム組成物を硬化させてなるシリコーンゴムからなるものである。この場合、付加反応硬化型シリコーンゴム組成物としては、下記（Ａ）〜（Ｄ）成分を含有するものが好ましく使用される。
（Ａ）１分子中に２個以上の脂肪族不飽和一価炭化水素基、特にアルケニル基を含有するオルガノポリシロキサン、
（Ｂ）１分子中に２個以上のケイ素原子結合水素原子（ＳｉＨ基）を含有するオルガノハイドロジェンポリシロキサン、
（Ｃ）付加反応用触媒、
（Ｄ）補強性レジン。
【００１１】
本発明で用いられる（Ａ）オルガノポリシロキサンは、本発明において、版材のベースポリマーとなる成分である。この（Ａ）成分は、ケイ素原子に結合した脂肪族不飽和一価炭化水素基を１分子中に２個以上、好ましくは３個以上有し、付加反応により網状構造を形成することができるものであれば、どのようなものであってもよい。
【００１２】
脂肪族不飽和一価炭化水素基としては、ビニル、アリル、プロペニル、１−ブテニル、１−ヘキセニル等の炭素数２〜６のアルケニル基が例示されるが、合成が容易で、また硬化前の組成物の流動性や、硬化後の組成物の耐熱性を損ねないという点から、ビニル基が最も有利である。
【００１３】
（Ａ）成分のケイ素原子に結合した他の有機基としては、脂肪族不飽和一価炭化水素基を除く非置換又は置換の炭素数１〜１０の一価炭化水素基が好ましく、メチル、エチル、プロピル、ブチル、ペンチル、ヘキシル、オクチル、デシル、ドデシル等のアルキル基；フェニル等のアリール基；ベンジル、２−フェニルエチル、２−フェニルプロピル等のアラルキル基；クロロメチル、クロロフェニル、２−シアノエチル、３，３，３−トリフルオロプロピル等のハロゲン置換、シアノ置換等の置換炭化水素基が例示される。これらのうち、合成が容易であって、機械的強度及び硬化前の流動性等の特性のバランスが優れているという点から、メチル基が最も好ましい。
【００１４】
脂肪族不飽和一価炭化水素基は、（Ａ）オルガノポリシロキサンの分子鎖の末端又は途中のいずれに存在してもよく、その双方に存在してもよいが、硬化後の組成物に優れた機械的性質を与えるためには、（Ａ）成分は主鎖がジオルガノシロキサン単位の繰り返しからなり、分子鎖両末端がトリオルガノシロキシ基で封鎖された直鎖状のジオルガノポリシロキサンであることが好ましく、またアルケニル基等の脂肪族不飽和一価炭化水素基は、少なくともその両末端に存在していることが好ましい。
【００１５】
また、シロキサン骨格は、直鎖状でも分岐状でも三次元網状構造であってもよい。硬化後の組成物の機械的特性を向上させ、マイクロコンタクトプリント用版材として用いるためには、直鎖状ジオルガノポリシロキサンと分岐状オルガノポリシロキサンとを混合して用いることが好ましいが、エポキシ樹脂、特に表面の平滑性を必要とする透明エポキシ樹脂の注型に用いる場合には、分岐状オルガノポリシロキサンが存在すると、その樹脂化のためにシリコーンゴム型の硬さが上昇したり、平滑性を損ねたりする場合が生ずる。なお、前記のような混合物を用いる場合、硬化物の機械的強度や弾性率を上げるためには、（Ａ）成分のオルガノポリシロキサン中に、Ｒ3ＳｉＯ1/2単位及びＳｉＯ2単位並びに必要に応じてＲ2ＳｉＯ2/2単位（Ｒは前記の有機基及び脂肪族不飽和一価炭化水素基を表し、１分子中に少なくとも２個、好ましくは３個以上が脂肪族不飽和一価炭化水素基である）からなる分岐状及び／又は三次元網状のオルガノポリシロキサンが（Ａ）成分全体の２〜４０質量％配合され、残余が主鎖がＲ2ＳｉＯ2/2単位の繰り返しからなり、末端がＲ3ＳｉＯ1/2単位からなる直鎖状のジオルガノポリシロキサン、特に分子鎖両末端に脂肪族不飽和一価炭化水素基を有する直鎖状ジオルガノポリシロキサンからなる混合物を用いることが好ましい。
【００１６】
なお、後述する（Ｄ）成分との区別を明確にするために、（Ｄ）成分が分子中にアルケニル基を含有するものである場合には、（Ａ）成分は直鎖状のジオルガノポリシロキサンである。
【００１７】
（Ａ）成分の重合度は、硬化前の組成物が良好な流動性及び作業性を有し、硬化後の組成物が適度の弾性を有するには、オストワルド粘度計による粘度測定において２５℃における粘度が５００〜５００，０００ｍｍ2／ｓのものが好ましく、１，０００〜１００，０００ｍｍ2／ｓのものが特に好ましい。
【００１８】
この（Ａ）成分は、通常シクロポリシロキサンを水酸化カリウム、テトラアルキルアンモニウムハイドロオキサイド、テトラアルキルフォスフォニウムハイドロオキサイド等の強塩基性触媒もしくはこれらのシリコネート化合物を用いた平衡化、次いでこれら触媒の中和、失活によって重合体を得ており、この際生じる低分子シロキサン副成物は、通常減圧下加熱ストリップによって除去されている。これらの除去レベルは経済性によって左右されるが、現在一般市販レベルの材料は分子中のケイ素原子の合計が３〜２０である低分子化合物の合計量が数千から数万ｐｐｍの範囲にある。この低分子含有量レベルを１，０００ｐｐｍ以下、好ましくは５００ｐｐｍ以下に低減することによって、硬化物の無官能低分子シロキサンＤ3〜Ｄ20（即ち、ジメチルシロキサン環状３〜２０量体等のジオルガノシロキサン環状３〜２０量体）の合計が２００ｐｐｍ以下となることを確認できたため、本発明においては、（Ａ）成分の無官能低分子シロキサンＤ3〜Ｄ20の合計が１，０００ｐｐｍ以下、より好ましくは５００ｐｐｍ以下になるように調整することが推奨される。
【００１９】
本発明で用いられる（Ｂ）オルガノハイドロジェンポリシロキサンは、分子中に含まれるヒドロシリル基（即ち、ＳｉＨで示されるケイ素原子に結合した水素原子）が（Ａ）成分中の脂肪族不飽和一価炭化水素基への付加反応を行うことにより、（Ａ）成分の架橋剤として機能するものであり、硬化物を網状化するために、該付加反応に関与するケイ素原子に結合した水素原子を少なくとも２個（通常、２〜３００個）、好ましくは３個以上（例えば３〜２００個程度）有しているものである。
【００２０】
シロキサン単位のケイ素原子に結合した有機基としては、前述の（Ａ）成分における脂肪族不飽和一価炭化水素基以外の有機基と同じものが例示され、それらの中でも、合成が容易な点から、メチル基が最も好ましい。
【００２１】
（Ｂ）成分におけるシロキサン骨格は、直鎖状、分岐状、環状又は三次元網状のいずれであってもよい。また、これらの混合物を用いてもよいが、直鎖状のものが好ましい。
【００２２】
（Ｂ）成分の重合度（又は一分子中のケイ素原子の数）は特に限定されないが、同一のケイ素原子に２個以上の水素原子が結合したオルガノハイドロジェンポリシロキサンは合成が困難なので、３個以上のシロキサン単位（例えば、一分子中のケイ素原子数が３〜３００個、好ましくは４〜２００個程度）からなることが好ましく、取り扱いが容易で、貯蔵中及び硬化反応のために加熱する際に揮発しないことから、２５℃におけるオストワルド粘度計による粘度が１５〜２００ｍｍ2／ｓであることが更に好ましい。
【００２３】
（Ｂ）成分の配合量は、（Ａ）成分中の脂肪族不飽和一価炭化水素基１個に対して（Ｂ）成分中のケイ素原子に結合した水素原子が０．５〜５個、好ましくは１〜３個となるような量である。上記の水素原子の存在比が０．５個未満となるような量では、硬化が完全に終了しないため、組成物を硬化して得られる型が粘着性を帯び、微細パターンを有したマスターからマイクロコンタクトプリント用版材を成形する場合の離型性が低下する。逆に、該存在比が５個を超えるような量の場合は、硬化の際に発泡が起こりやすく、それが微細パターンを有したマスターからマイクロコンタクトプリント用版材を成形した界面にたまって、微細パターンを反転することができないという問題が生じるおそれがある。
【００２４】
本発明で用いられる（Ｃ）付加反応用触媒としては、白金系化合物が好ましい。白金系化合物は、（Ａ）成分中の脂肪族不飽和一価炭化水素基と（Ｂ）成分中のヒドロシリル基との間の付加反応を促進させるための触媒であり、常温付近において硬化反応の触媒能が良好であるという点で優れている。
【００２５】
白金系化合物としては、塩化白金酸、塩化白金酸とアルコールを反応させて得られる錯体、白金−オレフィン錯体、白金−ビニルシロキサン錯体、白金−ケトン錯体、白金−アルデヒド錯体等が例示される。
【００２６】
このうち、（Ａ）成分及び（Ｂ）成分への溶解性や、触媒活性が良好な点から、塩化白金酸とアルコールの反応生成物及び白金−ビニルシロキサン錯体等が好ましい。
【００２７】
（Ｃ）成分の配合量は、（Ａ）成分に対して白金原子の質量換算で１〜１００ｐｐｍ、好ましくは２〜５０ｐｐｍである。１ｐｐｍ未満の場合は、硬化速度が遅く、硬化が完全に終了しないため、シリコーンゴム型が粘着性を帯びて、原型からのシリコーンゴム型の離型性及びシリコーンゴム型からの複製品の離型性が低下する。１００ｐｐｍを超えると、硬化速度が過度に速まるために各成分を配合した後の作業性が損なわれ、また不経済でもある。
【００２８】
本発明における（Ｄ）補強性レジンは、組成物の硬化物に機械的特性（強度）を付与するものであり、式：Ｒ13ＳｉＯ1/2（式中、Ｒ1は独立に、非置換又は置換の一価炭化水素基である。）で表されるシロキサン単位及び式：ＳｉＯ4/2で表されるシロキサン単位を含有する、アルケニル基含有あるいは非含有の、三次元網状構造のオルガノポリシロキサンレジン等を配合することが好ましい。
【００２９】
この場合、Ｒ1の非置換又は置換の一価炭化水素基としては、（Ａ）成分における脂肪族不飽和一価炭化水素基及び該脂肪族不飽和炭化水素基以外の有機基と同様のものが挙げられる。
【００３０】
また、Ｒ13ＳｉＯ1/2単位とＳｉＯ2単位との割合は、モル比としてＲ13ＳｉＯ1/2／ＳｉＯ2が０．３〜２、特に０．７〜１であることが硬化物の機械的特性等の点で好ましい。
【００３１】
なお、上記補強性レジンには、必要によりＲ12ＳｉＯ単位、Ｒ1ＳｉＯ3/2単位（Ｒ1は上記の通り）をそれぞれ補強性レジン全体の０〜１０モル％、特に０〜５モル％の割合で含んでもよい。
【００３２】
（Ｄ）成分の配合量は、硬化によって得られるマイクロコンタクトプリント用版材に良好な機械的特性（強度）を与えることから、（Ａ）成分１００質量部に対して５〜１００質量部であり、１０〜５０質量部が好ましい。
【００３３】
この（Ｄ）成分は、通常シクロポリシロキサンを水酸化カリウム、テトラアルキルアンモニウムハイドロオキサイド、テトラアルキルフォスフォニウムハイドロオキサイド等の強塩基性触媒もしくはこれらのシリコネート化合物を用いた平衡化、次いでこれら触媒の中和、失活によって重合体を得ており、この際生じる低分子シロキサン副成物は、通常減圧下加熱ストリップによって除去されている。これらの除去レベルは経済性によって左右されるが、現在一般市販レベルの材料は分子中のケイ素原子の合計が３〜２０である低分子化合物の合計量が数千から数万ｐｐｍの範囲にある。この低分子含有量レベルを１，０００ｐｐｍ以下、好ましくは５００ｐｐｍ以下に低減することによって、硬化物の無官能低分子シロキサンＤ3〜Ｄ20の合計が２００ｐｐｍ以下となることを確認できたため、本発明においては、（Ｄ）成分の無官能低分子シロキサンＤ3〜Ｄ20の合計が１，０００ｐｐｍ以下、より好ましくは５００ｐｐｍ以下になるように調整することが推奨される。
【００３４】
本発明の付加反応硬化型のシリコーンゴム組成物に、目的に応じて、本発明の特徴を妨げない範囲で、他の成分を配合することができる。即ち、本発明のシリコーンゴム組成物の室温における硬化時間を長くして作業性を改善するために、アセチレン化合物、マレイン酸ジアリル、トリアリルイソシアヌレート、ニトリル化合物又は有機過酸化物のような硬化遅延剤を配合してもよい。更に、必要に応じて、離型剤、顔料、可塑剤、難燃性付与剤、チキソトロピー性付与剤、防菌剤、防カビ剤等を配合してもよい。
【００３５】
本発明のシリコーンゴム組成物は、（Ａ）〜（Ｄ）成分、及び必要に応じて配合される他の成分を、プラネタリーミキサー、品川ミキサー、万能混練機、ニーダー等の混合手段によって均一に混練することにより調製することができる。通常は、（Ｂ）成分を含む成分群と（Ｃ）成分を含む成分群とをそれぞれ別個に調製して保存しておき、使用直前に両成分を均一に混合してから使用することもできるが、硬化遅延剤の存在下に全成分を同一容器内に保存することも可能である。
【００３６】
本発明のマイクロコンタクトプリント用版材は、微細パターンが形成されたマスターに上記シリコーンゴム組成物を供給し、これを硬化させ、脱型し、上記微細パターンを反転して写し取った上記シリコーンゴム組成物の硬化物（シリコーンゴム）からなるものであるが、この場合、上記シリコーンゴム組成物の硬化条件は、特に制限されず、室温（２５℃）〜１００℃程度の低温での加熱により硬化することもできるが、好ましくは１２０〜２００℃、特に１５０〜１８０℃で０．５〜２時間、特に１〜２時間程度の条件で硬化させることが好ましい。
【００３７】
本発明においては、上記版材、即ち上記シリコーンゴム組成物の硬化物中の無官能低分子シロキサンＤ3〜Ｄ20（ケイ素原子数３〜２０のオルガノシクロシロキサン）の含有量の合計が２００ｐｐｍ以下（０〜２００ｐｐｍ）、特に１５０ｐｐｍ以下（０〜１５０ｐｐｍ）のものであり、かかる無官能低分子シロキサン量２００ｐｐｍ以下の硬化物は、上述したように、（Ａ），（Ｄ）成分として無官能低分子シロキサンＤ3〜Ｄ20の含有量がそれぞれ１，０００ｐｐｍ以下、特に５００ｐｐｍ以下に低減した成分を使用することによって達成し得る。
なお、上記（Ａ），（Ｄ）成分の無官能低分子シロキサンＤ3〜Ｄ20の含有量を上記のように低減する方法としては、溶媒抽出法、減圧ストリップ法、薄膜蒸留法やこれらの２種以上の操作の組み合わせ等が採用される。また、本発明において、「無官能」とは、ケイ素原子に結合する有機基が非反応性のもの、例えばアルキル基、アリール基、アラルキル基であるものを指し、アルケニル基は付加反応性であるため、「無官能」には含まれない。
【００３８】
また、無官能低分子シロキサン量の測定は、付加反応硬化型のシリコーンゴム硬化物を約２ｍｍ3に切断し、アセトン溶媒中にて１６時間抽出し、このアセトン溶媒をＦＩＤガスクロマトグラフィーにて測定、同定した値である。
【実施例】
【００３９】
以下、実施例と比較例を示し、本発明を具体的に説明するが、本発明は以下の実施例に制限されるものではない。なお、下記例において部は質量部を示し、粘度はオストワルド粘度計による２５℃における粘度である。また、Ｍｅはメチル基、Ｖｉはビニル基を示す。
【００４０】
［実施例１］
両末端がジメチルビニルシロキシ基で封鎖され、中間単位（即ち、主鎖の繰り返し単位構造）がジメチルシロキサン単位である、粘度５，０００ｍｍ2／ｓで、減圧ストリップ法により無官能低分子シロキサンＤ3〜Ｄ20の含有量を３５０ｐｐｍに低減した直鎖状ジメチルポリシロキサン１００部と、粘度５，０００ｍｍ2／ｓで減圧ストリップ法により無官能低分子シロキサンＤ3〜Ｄ20の含有量を４５０ｐｐｍに低減したＶｉ（Ｍｅ）2ＳｉＯ1/2単位とＳｉＯ4/2単位からなるビニル基含有メチルポリシロキサンレジン（ＳｉＯ4/2単位に対するＶｉ（Ｍｅ）2ＳｉＯ1/2単位のモル比：０．８）４０部とをプラネタリーミキサー内において、室温で１時間混合し、シリコーンコンパウンド（１）を得た。
【００４１】
［硬化剤の調製］
粘度１，０００ｍｍ2／ｓの分子鎖両末端ジメチルビニルシロキシ基封鎖ジメチルポリシロキサン（ビニル基含有量＝０．２質量％）１００部、（Ｂ）粘度３０ｍｍ2／ｓの分子鎖両末端トリメチルシロキシ基封鎖メチルハイドロジェンポリシロキサン（ＳｉＨ結合水素原子含有量＝１．５質量％）３部、（Ｃ）塩化白金酸とビニルシロキサンの錯体を軟化点８０〜９０℃の熱可塑性シリコーン樹脂中に分散して微粒子化した触媒０．３部（本組成物において、触媒中の白金金属が５ｐｐｍとなる量である）を均一に混合して、硬化剤（１）を調製した。
シリコーンコンパウンド（１）と硬化剤（１）を質量比１００：１０の割合で混合し、このシリコーンゴム組成物で２ｍｍ厚のシートを作製し、１５０℃で１時間硬化した。
このシリコーンゴムの無官能低分子シロキサン含有量をＦＩＤガスクロマトグラフィーにて測定した。結果を表１に示す。
【００４２】
［比較例１］
両末端がジメチルビニルシロキシ基で封鎖され、中間単位がジメチルシロキサン単位である、粘度５，０００ｍｍ2／ｓで、無官能低分子シロキサンＤ3〜Ｄ20の含有量が１２，０００ｐｐｍである直鎖状ジメチルポリシロキサン１００部と、粘度５，０００ｍｍ2／ｓで無官能低分子シロキサンＤ3〜Ｄ20の含有量が３０，０００ｐｐｍであるＶｉ（Ｍｅ）2ＳｉＯ1/2単位とＳｉＯ4/2単位からなるビニル基含有メチルポリシロキサンレジン４０部とをプラネタリーミキサー内において、室温で１時間混合し、シリコーンコンパウンド（２）を得た。このシリコーンコンパウンド（２）を使用した以外は、実施例１と同様にしてシリコーンゴムの無官能低分子シロキサン含有量をＦＩＤガスクロマトグラフィーにて測定した。結果を表１に示す。
【００４３】
この付加反応硬化型シリコーンゴム組成物にて、Ｌ／Ｓ：５μｍパターンをＳｉウエハーより反転してマイクロコンタクトプリント用版材を作製し、銀インクを用いてポリエチレンテレフタレート（ＰＥＴ）フィルムにマイクロコンタクト印刷し、その印刷性を顕微鏡観察した。
【００４４】
【表１】
0004497329.tif 000002